이 를 위해 , 30 g 의 부틸 메타크릴 레이트 , 150 g 의 아크릴산 부틸 에스테르 , 27 g 의 에틸 메타크릴 레이트 , 55 g 의 2 - 에틸 헥 실 아크릴 레이트 , 18 . 7 g 의 메타크릴산 및 0 . 1 g 의 2 , 3 - 에폭시 프로필 아크릴 레이트 의 단량체 용액 을 제조 하 였 다 . 다음 에 , 75 . 5 g 을 단량체 용액 으로부터 취하 여 질소 로 퍼지 된 1 . 5 리터 반응기 에 공급 하 였 다 . 반응기 에 는 교반기 수단 , 환류 응축기 및 서미스터 가 장착 되 었 다 . 이어서 , 32 g 의 에틸 아세테이트 및 20 g 의 아세톤 을 단량체 용액 에 첨가 하 였 다 . 용액 을 환류 하 에서 가열 하 였 다 . 이어서 , 0 . 05 g 의 AIBN ( 듀폰 ) 을 4 . 5 g 의 에틸 아세테이트 에 용해 시키 고 환류 용액 에 첨가 하 였 다 . 이어서 , 이 용액 을 15 분 동안 강한 환류 하 에 유지 시켰 다 . 나머지 단량체 용액 을 195 g 의 에틸 아세테이트 , 40 g 의 아세톤 및 0 . 24 g 의 AIBN 과 혼합 하 고 반응기 에서 환류 하 는 용액 에 용액 으로서 3 시간 에 걸쳐 지속 적 으로 첨가 하 였 다 . 첨가 를 완료 한 후 , 용액 을 추가 로 1 시간 동안 환류 시켰 다 . 이어서 , 0 . 12 g 의 AIBN , 9 g 의 에틸 아세테이트 및 4 g 의 아세톤 용액 을 반응기 에 첨가 하 고 용액 을 추가 로 1 시간 동안 환류 시켰 다 . 이 과정 은 두 번 더 반복 되 었 다 . 첨가 완료 후 , 용액 을 추가 로 1 시간 동안 환류 시켰 다 . 이어서 , 183 g 의 톨루엔 및 27 g 의 n - 헵탄 을 첨가 하 였 다 . 얻 어 진 조생 성물 은 고형분 함량 이 38 중량 % 이 고 점도 가 7500 Pa s 였 다 . 점도 는 브록 필드 점도계 ( # 4 스핀들 , 12 rpm ) 에 의해 결정 되 었 다 . 생성 된 공중 합체 는 10 중량 % 의 부틸 메타크릴 레이트 , 53 중량 % 의 부틸 아크릴 레이트 , 10 중량 % 의 에틸 메타크릴 레이트 , 20 중량 % 의 2 - 에틸 헥 실 아크릴 레이트 , 6 . 5 중량 % 의 메타크릴 레이트 및 0 . 03 중량 % 의 2 , 3 - 에폭시 프로필 아크릴 레이트 로 이루 어 졌 다 . 이어서 , 공중 합체 를 0 . 1 중량 % 의 알루미늄 아세틸 아 세토 네이트 와 혼합 하 여 중합 제 를 수득 하 였 다 .